(57)【要約】【課題】レンズ製造プロセスの経費と複雑さを増加させる表面改質の必要がないシリコーンヒドロゲルコンタクトレンズ、およびこれらのレンズに適合するコンタクトレンズ溶液を提供する。【解決手段】本発明は、表層点状着色の発生を軽減する方法であって、220 mOsm/kg以上の浸透圧を備える溶液中に、少なくとも1種類のポリマー湿潤剤、および少なくとも1種類のシリコーン含有成分から誘導されるポリマー単位、を含む非コート眼科レンズを包装するか、保存するか、または接触させる段階を含む方法に関するものである。【特許請求の範囲】
【請求項１】
溶液を含む製品において、
前記溶液は、非コート眼科レンズと接触し、かつ約220 mOsm/kg以上の浸透圧を有しており、
前記非コート眼科レンズは、少なくとも1種類のシリコーン含有成分から誘導されるポリマー単位を含む、
製品。
【請求項２】
請求項1に記載の製品において、
前記溶液が、約230 mOsm/kg以上の浸透圧を有する、製品。
【請求項３】
請求項1に記載の製品において、
前記溶液が、少なくとも約4 mS/cm以上の導電率を有する、製品。
【請求項４】
請求項1に記載の製品において、
前記溶液が、少なくとも約5 mS/cm以上の導電率を有する、製品。
【請求項５】
請求項1に記載の製品において、
前記溶液が、少なくとも1種類のイオン塩、非イオン塩、または、それらの混合物を含む、製品。
【請求項６】
請求項5に記載の製品において、
前記イオン塩が、塩化ナトリウム、硫酸ナトリウム、酢酸ナトリウム、クエン酸ナトリウム、ホウ酸ナトリウム、リン酸ナトリウム、乳酸ナトリウム、リン酸水素ナトリウム、リン酸二水素ナトリウム、塩化カリウム、硫酸カリウム、酢酸カリウム、クエン酸カリウム、ホウ酸カリウム、リン酸カリウム、リン酸水素カリウム、リン酸二水素カリウム、塩化カルシウム、硫酸カルシウム、酢酸カルシウム、クエン酸カルシウム、ホウ酸カルシウム、リン酸カルシウム、乳酸カルシウム、リン酸水素カルシウム、リン酸二水素カルシウム、塩化マグネシウム、硫酸マグネシウム、酢酸マグネシウム、クエン酸マグネシウム、ホウ酸マグネシウム、リン酸マグネシウム、乳酸マグネシウム、リン酸水素マグネシウム、リン酸二水素マグネシウム、および、それらの混合物から成る群から選択される、製品。
【請求項７】
請求項5に記載の製品において、
前記非イオン塩が、ポリエチレングリコール、ポリヒドロキシ化合物、ポリエーテル化合物、糖、ポリビニルアミド、デキストラン、サイクロデキストラン、および、それらの混合物から成る群から選択される、製品。
【請求項８】
請求項5に記載の製品において、
前記イオン塩が、塩化ナトリウム、硫酸ナトリウム、ホウ酸ナトリウム、および、それらの混合物から成る群から選択される、製品。
【請求項９】
請求項1、6または7に記載の製品において、
前記溶液が、塩溶液、緩衝液、および、緩衝塩溶液を含む、製品。
【請求項１０】
請求項7に記載の製品において、
前記塩が、約0.01〜約5.0重量％の量で存在する、製品。
【請求項１１】
請求項7に記載の製品において、
前記塩が、約0.1〜約3.0重量％の量で存在する、製品。
【請求項１２】
請求項1に記載の製品において、
前記眼科レンズが、少なくとも1種類のポリマー湿潤剤をさらに含む、製品。
【請求項１３】
請求項12に記載の製品において、
前記ポリマー内部湿潤剤が、ポリアミド、ポリラクトン、ポリイミド、ポリラクタム、および、官能基化ポリアミド、ポリラクトン、ポリイミド、ポリラクタム、親水性プレポリマー、および、それらの混合物から成る群から選択される、製品。
【請求項１４】
請求項12に記載の製品において、
前記ポリマー内部湿潤剤が、N-ビニルピロリドン、N-ビニル-N-メチルアセトアミド、(メト)アクリル酸、N,N-ジメチルアクリルアミド、および、それらの混合物から成る群から選択される、製品。
【請求項１５】
請求項1に記載の製品において、
前記レンズが、少なくとも1種類の抗菌金属塩をさらに含む、製品。
【請求項１６】
請求項1に記載の製品において、
前記溶液が、包装溶液である、製品。
【請求項１７】
請求項1に記載の製品において、
前記溶液が、保存溶液である、製品。
【請求項１８】
請求項1に記載の製品において、
前記溶液が、クリーニング溶液である、製品。
【請求項１９】
請求項1に記載の製品において、
前記溶液、および前記溶液に浸漬された前記レンズ、を含有するリザーバーを含むパッケージ、
をさらに含む、製品。
【請求項２０】
表層点状着色の発生を軽減する方法において、
約220 mOsm/kg以上の浸透圧を備える溶液中に、少なくとも1種類のシリコーン含有成分から誘導されるポリマー単位を含む非コート眼科レンズを包装するか、保存するか、または接触させる段階、
を含む、方法。
【請求項２１】
請求項20の方法において、
表層点状着色の発生が、約50％未満である、方法。
【請求項２２】
請求項20の方法において、
表層点状着色の発生が、約30％未満である、方法。
【請求項２３】
請求項20の方法において、
表層点状着色の発生が、約10％未満である、方法。
【請求項２４】
請求項20の方法において、
前記溶液が、約230 mOsm/kg以上の浸透圧を有する、方法。
【請求項２５】
請求項20の方法において、
前記溶液が、少なくとも約4 mS/cm以上の導電率を有する、方法。
【請求項２６】
請求項20の方法において、
前記溶液が、少なくとも約5 mS/cm以上の導電率を有する、方法。
【請求項２７】
請求項20の方法において、
前記溶液が、少なくとも1種類のイオン塩、非イオン塩、または、それらの混合物を含む、方法。
【請求項２８】
請求項27に記載の方法において、
前記イオン塩が、塩化ナトリウム、硫酸ナトリウム、酢酸ナトリウム、クエン酸ナトリウム、ホウ酸ナトリウム、リン酸ナトリウム、乳酸ナトリウム、リン酸水素ナトリウム、リン酸二水素ナトリウム、塩化カリウム、硫酸カリウム、酢酸カリウム、クエン酸カリウム、ホウ酸カリウム、リン酸カリウム、リン酸水素カリウム、リン酸二水素カリウム、塩化カルシウム、硫酸カルシウム、酢酸カルシウム、クエン酸カルシウム、ホウ酸カルシウム、リン酸カルシウム、乳酸カルシウム、リン酸水素カルシウム、リン酸二水素カルシウム、塩化マグネシウム、硫酸マグネシウム、酢酸マグネシウム、クエン酸マグネシウム、ホウ酸マグネシウム、リン酸マグネシウム、乳酸マグネシウム、リン酸水素マグネシウム、リン酸二水素マグネシウム、および、それらの混合物から成る群から選択される、方法。
【請求項２９】
請求項27に記載の方法において、
前記イオン塩が、塩化ナトリウム、硫酸ナトリウム、ホウ酸ナトリウム、および、それらの混合物から成る群から選択される、方法。
【請求項３０】
請求項27に記載の方法において、
前記イオン塩が、ポリエチレングリコール、ポリヒドロキシ化合物、ポリエーテル化合物、糖、ポリビニルアミド、デキストラン、サイクロデキストラン、および、それらの混合物から成る群から選択される、方法。
【請求項３１】
請求項27に記載の方法において、
前記塩が、約0.01〜約5.0重量％の量で存在する、方法。
【請求項３２】
請求項20に記載の方法において、
前記溶液が、塩溶液、緩衝液、および、緩衝塩溶液を含む、方法。
【請求項３３】
請求項27に記載の方法において、
前記塩が、約0.1〜約3.0重量％の量で存在する、方法。
【請求項３４】
請求項20に記載の方法において、
前記眼科レンズが、少なくとも1種類のポリマー湿潤剤をさらに含む、方法。
【請求項３５】
請求項34に記載の方法において、
前記ポリマー内部湿潤剤が、ポリアミド、ポリラクトン、ポリイミド、ポリラクタム、および、官能基化ポリアミド、ポリラクトン、ポリイミド、ポリラクタム、親水性プレポリマー、および、それらの混合物から成る群から選択される、方法。
【請求項３６】
請求項34に記載の方法において、
前記ポリマー内部湿潤剤が、N-ビニルピロリドン、N-ビニル-N-メチルアセトアミド、(メト)アクリル酸、N,N-ジメチルアクリルアミド、および、それらの混合物を含むホモポリマーおよびコポリマーから成る群から選択される、方法。
【請求項３７】
請求項20に記載の方法において、
前記レンズが、少なくとも1種類の抗菌金属塩をさらに含む、方法。
【請求項３８】
請求項20に記載の方法において、
前記溶液が、包装溶液である、方法。
【請求項３９】
コンタクトレンズを包装するか、保存するか、またはクリーニングする方法において、
少なくとも1種類のポリマー湿潤剤、および少なくとも1種類のシリコーン含有成分から誘導されるポリマー単位、を含む前記コンタクトレンズを、約220 mOsm/kg以上の浸透圧を備える溶液と接触させる段階、
を含む、方法。
【発明の詳細な説明】
【開示の内容】
【０００１】
〔技術分野〕
本発明は、眼科レンズに使用する溶液に関する。さらに詳しくは、本発明は、非コートのシリコーンヒドロゲルコンタクトレンズでの使用に適した溶液に関する。
【０００２】
〔発明の背景〕
ソフトコンタクトレンズは、1980年代半ばから市販されてきた。最近、改良酸素透過性を示すソフトコンタクトレンズが導入された。Focus N&D(Ciba Vision製)およびPurevision(Bausch and Lomb製）は、普通のヒドロゲルに比較して、高い酸素透過性を有するが、表面湿潤性を付与するために、特殊処理を必要とする。しかし、表面処理プロセスは、レンズ製造プロセスの経費と複雑さを増加させる。従って、表面改質の必要がないシリコーンヒドロゲルレンズが望ましく、最近導入されている。
【０００３】
抗菌金属塩などの抗菌成分を有するコンタクトレンズも開示されている。これらのレンズに適合するコンタクトレンズ溶液が望まれる。
【０００４】
〔発明の概要〕
本発明は、非コート眼科レンズを含む製品であって、少なくとも1種類のシリコーン含有成分から誘導されるポリマー単位を含み、当該非コート眼科レンズが約220 mOsm/kg以上の浸透圧を有する溶液と接触される、製品に関する。
【０００５】
本発明は、さらに、非コート眼科レンズの包装、保存またはクリーニングに適した眼科用溶液であって、少なくとも1種類のシリコーン含有成分から誘導されるポリマー単位を含み、前記溶液が約220 mOsｍ/kg以上の浸透圧を有する、眼科用溶液に関する。
【０００６】
本発明は、さらに、表層点状着色の発生を軽減する方法であって、約220 mOsm/kg以上の浸透圧を備える溶液中に少なくとも1種類のシリコーン含有成分から誘導されるポリマー単位を含む非コート眼科レンズを包装、保存または接触させる段階を含む方法を含む。
【０００７】
〔具体的実施態様の詳細な説明〕
本発明は、少なくとも1種類のシリコーン含有成分から誘導されるポリマー単位から形成される非コート眼科レンズの包装、保存またはクリーニングに適した眼科用溶液であって、当該溶液が約220 mOsm/kg以上の浸透圧を備える、眼科用溶液に関する。
【０００８】
本明細書で使用される場合、「コンタクトレンズ」および「眼科用具」は、眼球内または眼球上にある用具を指す。これらの用具は、視力矯正、創傷治癒、薬剤送達、診断機能性、美容強化もしくは効果、またはこれらの特性の組み合わせを提供できる。用語レンズ(またはコンタクトレンズ)は、ソフトコンタクトレンズ、ハードコンタクトレンズ、眼内レンズ、オーバーレイレンズ、眼内挿入物および光学挿入物(optical inserts)を含むが、それらに制約されない。
【０００９】
本明細書の全パーセンテージは、他に規定されない限り重量パーセンテージである。
【００１０】
本明細書で使用される場合、語句「表面処理なし」または「表面処理されない」は、本発明の用具の外表面が、当該用具の湿潤性を改良するために別個に処理されないことを意味する。本発明のために先行することができる処理は、プラズマ処理、グラフティング、コーティングなどを含む。しかし、抗菌コーティング、および、着色または他の美的強化など、それらに制約されない、改良湿潤性以外の特性を提供するコーティング剤を、本発明の用具に塗布することができる。
【００１１】
本発明の溶液は、流通および販売用のレンズの包装、装着後のレンズのクリーニング、または、使用しない時のレンズの保存など、どの目的のコンタクトレンズとも連携して使用することができる。溶液は、1つ以上の目的に使用されることができ、例えばクリーニングと保存である。
【００１２】
驚くべきことに、少なくとも1種類のシリコーン含有成分を含むコンタクトレンズが、浸透圧約220 mOsm/kg以上、好ましくは約230 mOsm/kg以上、を有する溶液に接触または保存される場合、コンタクト装着から起こる眼球角膜上の点状表層着色の発現が劇的に軽減または排除されることが認められた。
【００１３】
前記溶液は、浸透圧が本明細書に指定された要件を満たす限り、コンタクトレンズの包装、保存および/またはクリーニングに使用されるいずれかの水性溶液であることができる。典型的な溶液は、塩水、緩衝液、緩衝塩水および脱イオン水を含むが、それらに制約されない。好ましい水性溶液は、塩を含有する塩溶液であり、塩化ナトリウム、硫酸ナトリウム、酢酸ナトリウム、クエン酸ナトリウム、ホウ酸ナトリウム、リン酸ナトリウム、リン酸水素ナトリウム、リン酸二水素ナトリウム、乳酸ナトリウム、または、それらの対応するカリウム、カルシウムまたはマグネシウム塩などを含むが、それらに制約されない。所望の浸透圧の提供に非イオン型化合物も使用できる。適切な非イオン型化合物は、ポリエチレングリコール、ポリヒドロキシ化合物、ポリエーテル化合物、糖、ポリビニルアミド(PVP、PVMAなど)、デキストラン、サイクロデキストラン、および、それらの混合物などを含む。イオン型および非イオン型化合物の配合物も使用することができる。これらの成分は、一般に、酸および塩基の添加で、pH変化を起こすのが比較的小幅にのみであるように配合され、酸およびその共役塩基緩を含む緩衝液を形成する。
【００１４】
前記溶液は、追加的に、2-(N-モルフォリノ)エタンスルホン酸(MES)、水酸化ナトリウム、2,2-ビス(ヒドロキシメチル)-2,2',2"-ニトリロトリエタノール、n-トリス(ヒドロキシメチル)メチル-2-アミノエタンスルホン酸、クエン酸、クエン酸ナトリウム、炭酸ナトリウム、重炭酸ナトリウム、酢酸、酢酸ナトリウムなど、および、それらの配合物を含むことができる。好ましくは、当該溶液は、ホウ酸緩衝またはリン酸緩衝塩水またはホウ酸緩衝硫酸ナトリウム溶液である。
【００１５】
浸透圧は、溶液中に存在する粒子数の目安であり、当該粒子のサイズや重量とは無関係である。浸透圧は、粒子濃度のみに依存する溶液の特性の使用のみによって測定することができる。これらの特性は、束一性(蒸気圧降下、凝固点降下、沸点上昇、浸透圧)と総称される。溶液の浸透圧は、溶媒1kg当りの溶質のオスモル数である。これは、理想溶液中で、溶媒の凝固点を1.86K降下させる粒子数（アボガドロ数)を生じる物質量である。実施例で報告される浸透圧値は、Micro-Osmometer Model 3 MOplusを使って、凝固点降下によって測定された。本明細書で指定される浸透圧を有する溶液は、上記の塩などの適量のイオン塩を混入させることによって、容易に調製することができる。当該塩の適切な濃度範囲は、緩衝系(ホウ酸塩またはリン酸塩など)の一部として、約0.01〜約5重量％、好ましくは約0.1〜約3.0重量％である。適切な包装溶液の例は、約0.2重量％ホウ酸ナトリウム、0.9重量％ホウ酸、塩化ナトリウムからの約0.2重量％塩化物を含む。成分量の異なる他の溶液は、当業者に容易に明らかとなり、本発明に含まれる。
【００１６】
本発明の溶液は、浸透圧の他に、少なくとも約4 mS/cm、好ましくは約5 mS/cm以上の導電率を含むこともできる。導電率は、材料が電流を伝導させる能力である。導電率は、市販の導電プローブを使って測定することができる。所望の導電率を有する溶液は、上記の塩を混入させることによって調製することができる。例えば塩化ナトリウムなどの導電性が高めの塩は、ホウ酸ナトリウムなどの導電率が比較的低い塩よりも少ない量で使用することができる。
【００１７】
さらなる実施態様では、本発明の溶液は、少なくとも約220 mOsm/kgの浸透圧および少なくとも約4 mS/cmの導電率、好ましくは少なくとも約220 mOsm/kgの浸透圧および少なくとも約5 mS/cmの導電率、さらに好ましくは少なくとも約230 mOsm/kgの浸透圧および少なくとも約4 mS/cmの導電率、最も好ましくは少なくとも約230 mOsm/kgの浸透圧および少なくとも約5 mS/cmの導電率を含む。
【００１８】
本発明の溶液は、レンズ包装溶液に有用ないずれかの既知活性成分およびキャリア成分も含むこともできる。レンズ包装溶液に適した活性成分は、抗菌剤、抗乾燥剤(ポリビニルアルコール、ポリビニルピロリドン、デキストラン、ポリエチレンオキサイド、ヒドロキシプロピルメチルセルロース(HPMC)など)、等張化剤、医薬品、栄養補助食品、パッケージなどへの粘着からレンズを守る添加剤など、および、それらの配合物を含むが、それらに制約されない。
【００１９】
前記溶液を形成するには、成分が水性溶液と配合され、攪拌、溶解される。前記溶液のpHは、好ましくは、約6.2〜約7.7に調整される。本発明の包装溶液中に保存されるレンズは、当該溶液に浸漬され、当該溶液およびレンズは、当該レンズが保存される予定のパッケージ中に入れられる。別法として、当該溶液は、当該パッケージ中に入れられ、その後に、当該レンズを当該溶液に入れることができる。典型的には、当該パッケージは、その後、溶封などのいずれかの簡便法で密封され、適切な滅菌処理を受ける。
【００２０】
本発明の溶液中に接触または浸漬されることが有益であるレンズは、少なくとも1種類のシリコーン含有成分から誘導されるポリマー単位を含む。
【００２１】
シリコーン含有成分は、モノマー、マクロマーまたはプレポリマー中に少なくとも1個の[−Si−O−Si]基を含有する。好ましくは、Siおよび結合Oは、当該シリコーン含有成分中に、当該シリコーン含有成分の総分子量の20重量％以上、さらに好ましくは30重量％以上の量で存在する。有用なシリコーン含有成分は、好ましくはアクリレート、メタクリレート、アクリルアミド、メタクリルアミド、N-ビニルラクタム、N-ビニルアミド、ビニルカーボネート、ビニルカルバメートおよび、スチリル官能基などの重合性官能基を含む。本発明において有用なシリコーン含有モノマーは、3-メタクリルオキシプロピルトリス(トリメチルシロキシ)シラン(TRIS)、米国特許第4,711,943号に記述されているTRISのアミド類似体、米国特許第5,070,215号に記述されているビニルカルバメートまたはカーボネート類似体、米国特許第6,020,445号に収載されているシロキサン含有モノマー、米国特許出願第2002/0016383号および特願2002-327063に記述されている二官能価置換および非置換ポリシロキサンを含み、有用であり、前記特許は、参照することによって本明細書に組み入れられている。さらに具体的には、シリコーン含有モノマーは、3-メタクリルオキシプロピルトリス(トリメチルシロキシ)シラン(TRIS)、モノメタクリルオキシプロピル末端ポリジメチルシロキサン、ポリジメチルシロキサン、3-メタクリルオキシプロピルビス(トリメチルシロキシ)メチルシラン、メタクリルオキシプロピルペンタメチルジシロキサン、米国特許出願第2002/0016383号の合成実施例1−6に示されているようなアルコールまたは末端メトキシ型ポリオキシエチレン基を有するポリシロキサンジメタクリレート、および、それらの配合物を含む。
【００２２】
本発明において有用な、適切なシリコーン含有マクロマーは、約5,000〜約15,000ダルトン（約８３０２．７×１０-27〜約２４９０８．１×１０-27ｋｇ）の数平均分子量を有する。シリコーン含有マクロマーは、少なくとも1個のシロキサン基、好ましくは少なくとも1個のジアルキルシロキサン基、さらに好ましくは少なくとも1個のジメチルシロキサン基を含む材料を含む。当該シリコーン含有マクロマーは、ウレタン基、アルキレンまたはアルキレンオキサイド基、ポリオキシアルカレン基、アリーレン基、アルキルエステル、アミド基、カルバメート基、パーフルオロアルコキシ基、イソシアネート基、それらの配合物などの他の成分を含むことができる。シリコーン含有マクロマーは、官能基転移重合(group transfer polymerization, GTP)、フリーラジカル重合、縮合反応などによって形成されることができる。具体的なシリコーン含有マクロマーおよびそれらの製造法は、材料A-D(メタクリレート官能基化、シリコーン-フルオロエーテルウレタンおよびメタクリレート官能基化、シリコーンウレタン)として米国特許第5,760,100号に開示されているもの、および、米国特許第6,367,929号に開示されているもの(ヒドロキシ官能基化メタクリレートおよびシリコーンメタクリレートのスチレン官能基化プレポリマー)、特願2001-183502および特願2001-188101に開示されているようなポリオキシアルキレン単位含有の二官能価有機シロキサンマクロマーを含み、前記特許の開示内容は、参照することによって本明細書に組み入れられている。
【００２３】
適切なシリコーン含有プレポリマーは、米国特許第5,070,215号に詳細に開示されているビニルカルバメート官能基化ポリジメチルシロキサン、および、短鎖ジオールとジイソシアネートの反応から形成される「ハード」セグメントと、2個の活性水素でα,ωエンドキャップされた比較的高い分子量のポリマーから形成される「ソフト」セグメントを交互に含むウレタン系プレポリマーを含む。適切なシリコーン含有プレポリマーとそれらの製造法の具体例は、米国特許第5,034,461号に開示されており、当該特許は、参照することによって本明細書に組み入れられている。
【００２４】
ある実施態様では、前記レンズは、さらに、少なくとも1種類のポリマー内部湿潤剤を含む。本明細書で使用される場合、「ポリマー湿潤剤」は、少なくとも約2,500ダルトン（約４１５１３．５×１０-27ｋｇ）の重量平均分子量を有する物質を指す。これらのポリマー湿潤剤の好ましい重量平均分子量は、約100,000ダルトン（約１６６０５４×１０-27ｋｇ）以上、さらに好ましくは約150,000〜約2,000,000ダルトン（約２４９０８１×１０-27〜３３２１０８０×１０-27ｋｇ）、一層好ましくは約300,000〜約1,800,000ダルトン（約４９８１６２×１０-27〜約２９８８９７２×１０-27ｋｇ）である。
【００２５】
別法として、ポリマー湿潤剤の分子量は、Encyclopedia of Polymer Science and Engineering, N-Vinyl Amide Polymer, Second edition, Vol 17, pgs. 198-257, John Wiley & Sons Inc.に記述されているように、動粘度測定に基づいたＫ値でも表示することができる。このように表示する場合、親水性モノマーは、約12以上、好ましくは約30〜約150のK値を有する。
【００２６】
前記ポリマー湿潤剤が前記レンズに添加される方法は重要ではない。当該ポリマー湿潤剤は、ポリマーとして反応混合物に添加することができ、当該反応混合物の硬化時に、当該反応混合物に添加され、親水性ポリマーを形成する少なくとも1個の親水性モノマーから形成することができ、あるいは、レンズ形成後に、前記包装溶液に添加することができる。ポリマー湿潤剤の例は、ポリアミド、ポリラクトン、ポリイミド、ポリラクタム、ポリアクリル酸、および、官能基化のポリアミド、ポリラクトン、ポリイミド、ポリアクリル酸、ポリラクタム、HEMAなどの少量のヒドロキシ官能基保有モノマーとのDMAの共重合と、その後の、生じたコポリマーのヒドロキシル基の、イソシアネートエチルメタクリレートやメタクリロイルクロライドなどのラジカル重合性基団を含有する材料との反応によって官能基化されたDMAなどを含むが、それらに制約されない。グリシジルメタクリレートとのDMAまたはn-ビニルピロリドンから形成される親水性プレポリマーも使用することができる。グリシジルメタクリレート環は、開環され、ジオールを生じ、これが、混合系において他の親水性プレポリマーと共役して使用され、高分子量親水性ポリマー、相溶性を付与するモノマーおよびいずれかの他の基団を含有するヒドロキシル官能基化シリコーンの相溶性を高めることができる。ポリマー湿潤剤は、米国特許第6,367,929号、WO 2003/022321に開示されているもの、および、以下の式Iの反復単位を含むアクリルポリアミドを含むがそれらに制約されず、
【化１】
2008505357.tif 000002
式中、
Xは直接結合であり、
【化２】
2008505357.tif 000003
式中、
R3は、C1−C3アルキル基であり、
R1は、H、直鎖または枝分れ、置換型または非置換型C1−C4アルキル基から選択され、
R2は、H、直鎖または枝分れ、置換型または非置換型C1−C4アルキル基、2個までの炭素原子を有するアミノ基、4個までの炭素原子を有するアミド基、2個までの炭素を有するアルコキシ基から選択され、
R1とR2を合わせた炭素原子数が8、好ましくは6以下である。
【００２７】
N-ビニルピロリドン、N-ビニル-N-メチルアセトアミド、(メト)アクリル酸、N,N-ジメチルアクリルアミド、それらの配合物などを含むホモポリマーおよびコポリマーは、特に好ましい。
【００２８】
前記レンズは、シリコーン含有成分から誘導されるポリマー単位およびポリマー湿潤剤の他に、親水性成分から誘導されるポリマー単位、WO 2003/022321、WO 2002/022322および米国特許出願第10/794,399号に開示されているものなどの相溶化剤、ヒドロキシル含有成分、フッ素含有成分、架橋剤、光開始剤、UV吸収剤、薬剤、抗菌化合物、反応性着色剤(reactive tint)、色素、共重合性および非重合性染料、離型剤、それらの配合物なども含むことができる。これらの追加成分は、いかなる方法でも前記レンズに混入することができ、当該方法とは、レンズマトリックス内で重合される、前記レンズの製造に使用されるモノマーミックスに混入される、あるいは、前記レンズに吸収されるなどの方法であるが、それらに制約されない。含むことができるあるクラスのレンズ添加剤は、米国特許出願第10/715,903号に開示されているものなどの抗菌金属塩を含むが、それらに制約されない抗菌金属である。
【００２９】
適切な親水性成分は、技術上周知であり、WO 2003/022321に開示されている。本発明のポリマーに混入することができる好ましい親水性モノマーは、N,N-ジメチルアクリルアミド(DMA)、2-ヒドロキシエチルアクリレート、グリセロールメタクリレート、2-ヒドロキシエチルメタクリルアミド、N-ビニルピロリドン(NVP)、HEMA、および、ポリエチレングリコールモノメタクリレートなどの親水性モノマーを含む。最も好ましい親水性モノマーは、DMA、NVP、HEMAおよびそれらの混合物を含む。
【００３０】
特定の実施態様では、ヒドロキシル含有成分も含めることができる。本発明のポリマーの製造に使用することができるヒドロキシル含有成分は、少なくとも1個の重合性二重結合および少なくとも1個の親水性官能基を有する。重合性二重結合の例は、アクリル、メタクリル、アクリルアミド、メタクリルアミド、フマール、マレイン、スチリル、イソプロペニルフェニル、O-ビニルカーボネート、O-ビニルカルバメート、アリル、O-ビニルアセチルおよびN-ビニルラクタムおよびN-ビニルアミドの各二重結合を含む。当該ヒドロキシル含有成分は、架橋剤としても作用することができる。さらに、当該ヒドロキシル含有成分は、ヒドロキシル基を含む。このヒドロキシル基は、一級、二級または三級アルコール基であることができ、アルキル基またはアリール基上に位置することができる。使用可能なヒドロキシル含有モノマーの例は、2-ヒドロキシエチルメタクリレート(HEMA)、2-ヒドロキシエチルアクリレート、2-ヒドロキシエチルメタクリルアミド、2-ヒドロキシエチルアクリルアミド、N-2-ヒドロキシエチルビニルカルバメート、2-ヒドロキシエチルビニルカーボネート、2-ヒドロキシプロピルメタクリレート、ヒドロキシエチルメタクリレート、ヒドロキシオクチルメタクリレート、および、米国特許第5,006,622号、第5,070,215号、第5,256,751号および第5,311,223号に開示されているような他のヒドロキシル官能基モノマーを含むことができるが、それらに制約されない。好ましい親水性成分は、2-ヒドロキシエチルメタクリレートを含む。
【００３１】
本発明のレンズは、重合または絡合で当該レンズ(活性成分)を形成する成分を、単独で、あるいは、希釈剤および重合開始剤と混合し、製品形成に適した条件によって硬化させるなど、既知の方法によって形成することができる。コンタクトレンズの生産において、前記反応混合物の処理には、各種プロセスが既知であり、スピンキャスティングおよび静止キャスティングを含む。スピンキャスティング法は、米国特許第3,408,429号、第3,660,545号に開示されており、静止キャスティング法は、米国特許第4,113,224号および第4,197,266号、第4,495,313号、第4,680,336号、第4,889,664号、第5,039,459号に開示されており、すべて、参照することによって本明細書に組み入れられている。
【００３２】
各種成分の適切な範囲(全反応成分に基づいた重量％)は、以下の表1に示される。
【表１】
2008505357.tif 000004
【００３３】
上記の重量％は、全反応成分に基づく。よって、前記レンズは、27種類の可能な組成範囲を示した上記の表に挙げられた組成範囲のいずれかを有することができる。上記の範囲のそれぞれは、「約」という用語が前置される。前記の範囲の配合物は、挙げられた成分といずれかの追加成分が、合計で100重量％になる、という条件付きで示される。
【００３４】
シリコーン含有成分とポリマー湿潤剤の両方を含有するレンズ材料の具体例は、
(a)モノメタクリルオキシプロピル末端ポリジメチルシロキサン、ビニルカルバメート官能基化ポリジメチルシロキサン、メタクリレート官能基化シリコーンフルオロエーテルウレタン、メタクリレート官能基化シリコーンウレタン、ヒドロキシル官能基メタクリレートとシリコーンメタクリレートのスチレン官能基化プレポリマー、ポリオキシアルキレン単位含有の二官能価有機シロキサンマクロマー、親水性シロキサン含有モノマーとフッ素置換されることができるマクロマーのウレタン系プレポリマーから成る群から選択される少なくとも1種類のシリコーン含有成分と、
(b) N-ビニルピロリドン、N,N-ジメタクリルアミド、N-ビニル-N-メチルアセトアミドからの反復単位を含むホモポリマーおよび/またはコポリマーから選択される少なくとも1個のポリマー湿潤剤、
を含む組成物を含む。具体的調合物の例は、ガリフィルコンおよびセノフィルコンを含むが、それらに制約されない。
【００３５】
本発明に従って、少なくとも1個のポリマー湿潤剤と、少なくとも1種類のシリコーン含有成分から誘導されるポリマー単位を含むレンズは、特定の浸透圧を有する溶液と接触される。「接触される」は、製造業者による包装中、あるいは、消費者による保存中などの当該溶液への当該レンズの浸漬、ならびに、クリーニング中などの当該レンズの噴霧、浸漬(ディッピング)または洗浄を含む。
【００３６】
本発明の製品は、発送および販売用に前記コンタクトレンズが入れられるプラスチック包装、ならびに、レンズケースも含むことができる。
【００３７】
本発明を説明するために、以下の実施例が含まれる。これらの実施例は、本発明を制約するものではない。当該実施例は、本発明を実施する方法を提言することを意味するに過ぎない。コンタクトレンズに精通する者、ならびに、他の専門家は、本発明を実施する他の方法を見出すことができる。しかし、それらの方法は、本発明の範囲内であると考えられる。
【００３８】
実施例では、以下の試験法が使用された。
【００３９】
浸透圧は、Micro-Osmometer Model 3 MOplusおよび以下の手順を使って測定された。装置は、NIST追跡可能50 mOsmおよび850 mOsm標準品で内部検量された。被験溶液は、評価まで、バイアル中で密封保存された。サンプリング器具(プランジャー装備ピペット)は、サンプリングシステムの容器内にサンプル溶液をピペット注入し、廃棄することによって洗浄された。溶液がサンプル系内にピペット注入され、当該サンプル系は、オスモメーターに入れられ、浸透圧が測定された。測定は3回繰り返され、その平均値が報告された。
【００４０】
導電率は、FISHER(登録商標)ACCUMET(登録商標)150および以下の手順を使って測定された。当該装置は、NIST追跡可能導電率標準品を使って検量される。 被験溶液は、評価まで、バイアル中で密封保存された。約30 mLの溶液が、ヒンジキャップサンプルバイアルに入れられた。サンプル評価前に、導電測定プローブが、当該溶液に少なくとも3回浸され、当該プローブを濡らし、気泡を除去した。当該導電率測定プローブと自動温度補償プローブがサンプル溶液中に浸漬され、当該装置の読み取り値が安定化した時に導電率が記録される。
【００４１】
〔実施例１〕
表2に示される成分100部が、表2に示される量で、23部の3,7-ジメチル-3-オクタノール(D3O)と混合され、反応混合物を形成する。当該反応混合物は、勢いよく混合され(即ち、溶液が透明になり、均一に混合されるまで)、その後、高真空で脱気された。
【表２】
2008505357.tif 000005
【００４２】
次に、前記反応混合物が、熱可塑性コンタクトレンズ鋳型に入れられ、窒素雰囲気下、45℃で、蛍光灯(1 mW/cm2の強度を8分間、および、4 mW/cm2の強度を4分間)を使って照射された。硬化後、当該鋳型が開かれ、当該レンズが離型され、次のとおりに水和された。即ち、70/30 IPA：脱イオン水で60分間、100％IPAで60分間、70/30 IPA：脱イオン水で60分間、10/90 IPA：脱イオン水で30分間、および脱イオン水中で平衡化することにより水和された。水和されたレンズは、50 ppmのメチルセルロース含有脱イオン水を含むジャー内に保存された。
【００４３】
〔実施例２−６〕
ホウ酸緩衝液(0.185重量％ホウ酸ナトリウム、0.926％ホウ酸および0.005重量％メチルセルロース)に、塩化ナトリウムが、以下の表3に示されるとおりの各種量で添加された。各溶液の浸透圧および導電率も示される。実施例1で製造されたレンズは、下記の表3に示される溶液に入れられた。当該レンズは、それぞれの包装溶液中でオートクレーブにかけられた。パッケージからレンズが取り出され、直ちに各被験者の眼球に装着された。挿入前、当該レンズは、意図的に洗浄されなかった。
【００４４】
レンズ評価前に、被験者は、当該レンズを30分間装着した。次に、レンズは、標準臨床技術を使って外された。
【００４５】
レンズが外された後、フルオレセインナトリウム染料を使って、角膜上皮統合性が評価された。非保存塩水数滴を使って、フルオレセインナトリウム染料小片が湿らされ、当該小片は、各眼球の眼球結膜上に軽く当てられた。短時間(5−10秒)後、各角膜が、コバルトブルーおよび黄色ラッテン（Wratten）フィルターの両方を使って評価され、当該染料の着色を強調した。角膜上皮統合性の破断または角膜着色は、認められると、1−4の等級付け尺度を使って、等級付けられた。何らかの角膜の着色が認められると、その患者は、以下の表３に挙げられたパーセンテージの角膜着色を示すとして、結果に加えられた。
【００４６】
手順完了時、残存するフルオレセインナトリウム染料が、非保存塩水を使って洗い流された。
【表３】
2008505357.tif 000006
【００４７】
〔実施例７−１０〕
塩化ナトリウムの代わりに硫酸ナトリウムが使用された点を除いて、実施例2−6が反復された。結果は、以下の表4に示される。
【表４】
2008505357.tif 000007
【００４８】
〔実施例１１〕
PEG 400(Aldrichから市販中)が3.15重量％の濃度で使用された点を除いて、実施例2−6の手順が反復された。得られた溶液は、0.712 mS/cmの導電率および261 mOsm/kgの浸透圧を有する。10個のレンズが保存され、実施例2−6に記述されたとおりに評価された。選別された10個の眼球のうちの2個に表層点状着色が認められた。
【００４９】
〔実施例１２〕
乳酸ナトリウムが使用された点を除いて、実施例2−6が反復された。50 ppmメチルセルロースを含有する4 Lホウ酸緩衝液(0.185重量％ホウ酸ナトリウム、0.926％ホウ酸)に34.2±0.2 gの乳酸ナトリウムを溶解して、乳酸ナトリウム溶液が調製された。得られた溶液は、5.92±0.005 mS/cmの導電率および283±0.5mOsm/kgおよびpH7.7を有する。10個のレンズが保存され、実施例3−7に記述されたとおりに評価された。選別された8個の眼球のうちの1個(12.5％)に表層点状着色が認められた。
【００５０】
〔実施の態様〕
（１）  溶液を含む製品において、
前記溶液は、非コート眼科レンズと接触し、かつ約220 mOsm/kg以上の浸透圧を有しており、
前記非コート眼科レンズは、少なくとも1種類のシリコーン含有成分から誘導されるポリマー単位を含む、
製品。
（２）  実施態様1に記載の製品において、
前記溶液が、約230 mOsm/kg以上の浸透圧を有する、製品。
（３）  実施態様1に記載の製品において、
前記溶液が、少なくとも約4 mS/cm以上の導電率を有する、製品。
（４）  実施態様1に記載の製品において、
前記溶液が、少なくとも約5 mS/cm以上の導電率を有する、製品。
（５）  実施態様1に記載の製品において、
前記溶液が、少なくとも1種類のイオン塩、非イオン塩、または、それらの混合物を含む、製品。
（６）  実施態様5に記載の製品において、
前記イオン塩が、塩化ナトリウム、硫酸ナトリウム、酢酸ナトリウム、クエン酸ナトリウム、ホウ酸ナトリウム、リン酸ナトリウム、乳酸ナトリウム、リン酸水素ナトリウム、リン酸二水素ナトリウム、塩化カリウム、硫酸カリウム、酢酸カリウム、クエン酸カリウム、ホウ酸カリウム、リン酸カリウム、リン酸水素カリウム、リン酸二水素カリウム、塩化カルシウム、硫酸カルシウム、酢酸カルシウム、クエン酸カルシウム、ホウ酸カルシウム、リン酸カルシウム、乳酸カルシウム、リン酸水素カルシウム、リン酸二水素カルシウム、塩化マグネシウム、硫酸マグネシウム、酢酸マグネシウム、クエン酸マグネシウム、ホウ酸マグネシウム、リン酸マグネシウム、乳酸マグネシウム、リン酸水素マグネシウム、リン酸二水素マグネシウム、および、それらの混合物から成る群から選択される、製品。
（７）  実施態様5に記載の製品において、
前記非イオン塩が、ポリエチレングリコール、ポリヒドロキシ化合物、ポリエーテル化合物、糖、ポリビニルアミド、デキストラン、サイクロデキストラン、および、それらの混合物から成る群から選択される、製品。
（８）  実施態様5に記載の製品において、
前記イオン塩が、塩化ナトリウム、硫酸ナトリウム、ホウ酸ナトリウム、および、それらの混合物から成る群から選択される、製品。
（９）  実施態様1、6または7に記載の製品において、
前記溶液が、塩溶液、緩衝液、および、緩衝塩溶液を含む、製品。
（１０）  実施態様7に記載の製品において、
前記塩が、約0.01〜約5.0重量％の量で存在する、製品。
（１１）  実施態様7に記載の製品において、
前記塩が、約0.1〜約3.0重量％の量で存在する、製品。
（１２）  実施態様1に記載の製品において、
前記眼科レンズが、少なくとも1種類のポリマー湿潤剤をさらに含む、製品。
（１３）  実施態様12に記載の製品において、
前記ポリマー内部湿潤剤が、ポリアミド、ポリラクトン、ポリイミド、ポリラクタム、および、官能基化ポリアミド、ポリラクトン、ポリイミド、ポリラクタム、親水性プレポリマー、および、それらの混合物から成る群から選択される、製品。
（１４）  実施態様12に記載の製品において、
前記ポリマー内部湿潤剤が、N-ビニルピロリドン、N-ビニル-N-メチルアセトアミド、(メト)アクリル酸、N,N-ジメチルアクリルアミド、および、それらの混合物から成る群から選択される、製品。
（１５）  実施態様1に記載の製品において、
前記レンズが、少なくとも1種類の抗菌金属塩をさらに含む、製品。
（１６）  実施態様1に記載の製品において、
前記溶液が、包装溶液である、製品。
（１７）  実施態様1に記載の製品において、
前記溶液が、保存溶液である、製品。  
（１８）  実施態様1に記載の製品において、
前記溶液が、クリーニング溶液である、製品。
（１９）  実施態様1に記載の製品において、
前記溶液、および前記溶液に浸漬された前記レンズ、を含有するリザーバーを含むパッケージ、
をさらに含む、製品。
（２０）  表層点状着色の発生を軽減する方法において、
約220 mOsm/kg以上の浸透圧を備える溶液中に、少なくとも1種類のシリコーン含有成分から誘導されるポリマー単位を含む非コート眼科レンズを包装するか、保存するか、または接触させる段階、
を含む、方法。
（２１）  実施態様20の方法において、
表層点状着色の発生が、約50％未満である、方法。
（２２）  実施態様20の方法において、
表層点状着色の発生が、約30％未満である、方法。
（２３）  実施態様20の方法において、
表層点状着色の発生が、約10％未満である、方法。
（２４）  実施態様20の方法において、
前記溶液が、約230 mOsm/kg以上の浸透圧を有する、方法。
（２５）  実施態様20の方法において、
前記溶液が、少なくとも約4 mS/cm以上の導電率を有する、方法。
（２６）  実施態様20の方法において、
前記溶液が、少なくとも約5 mS/cm以上の導電率を有する、方法。
（２７）  実施態様20の方法において、
前記溶液が、少なくとも1種類のイオン塩、非イオン塩、または、それらの混合物を含む、方法。
（２８）  実施態様27に記載の方法において、
前記イオン塩が、塩化ナトリウム、硫酸ナトリウム、酢酸ナトリウム、クエン酸ナトリウム、ホウ酸ナトリウム、リン酸ナトリウム、乳酸ナトリウム、リン酸水素ナトリウム、リン酸二水素ナトリウム、塩化カリウム、硫酸カリウム、酢酸カリウム、クエン酸カリウム、ホウ酸カリウム、リン酸カリウム、リン酸水素カリウム、リン酸二水素カリウム、塩化カルシウム、硫酸カルシウム、酢酸カルシウム、クエン酸カルシウム、ホウ酸カルシウム、リン酸カルシウム、乳酸カルシウム、リン酸水素カルシウム、リン酸二水素カルシウム、塩化マグネシウム、硫酸マグネシウム、酢酸マグネシウム、クエン酸マグネシウム、ホウ酸マグネシウム、リン酸マグネシウム、乳酸マグネシウム、リン酸水素マグネシウム、リン酸二水素マグネシウム、および、それらの混合物から成る群から選択される、方法。
（２９）  実施態様27に記載の方法において、
前記イオン塩が、塩化ナトリウム、硫酸ナトリウム、ホウ酸ナトリウム、および、それらの混合物から成る群から選択される、方法。
（３０）  実施態様27に記載の方法において、
前記イオン塩が、ポリエチレングリコール、ポリヒドロキシ化合物、ポリエーテル化合物、糖、ポリビニルアミド、デキストラン、サイクロデキストラン、および、それらの混合物から成る群から選択される、方法。
（３１）  実施態様27に記載の方法において、
前記塩が、約0.01〜約5.0重量％の量で存在する、方法。
（３２）  実施態様20に記載の方法において、
前記溶液が、塩溶液、緩衝液、および、緩衝塩溶液を含む、方法。
（３３）  実施態様27に記載の方法において、
前記塩が、約0.1〜約3.0重量％の量で存在する、方法。
（３４）  実施態様20に記載の方法において、
前記眼科レンズが、少なくとも1種類のポリマー湿潤剤をさらに含む、方法。
（３５）  実施態様34に記載の方法において、
前記ポリマー内部湿潤剤が、ポリアミド、ポリラクトン、ポリイミド、ポリラクタム、および、官能基化ポリアミド、ポリラクトン、ポリイミド、ポリラクタム、親水性プレポリマー、および、それらの混合物から成る群から選択される、方法。
（３６）  実施態様34に記載の方法において、
前記ポリマー内部湿潤剤が、N-ビニルピロリドン、N-ビニル-N-メチルアセトアミド、(メト)アクリル酸、N,N-ジメチルアクリルアミド、および、それらの混合物を含むホモポリマーおよびコポリマーから成る群から選択される、方法。
（３７）  実施態様20に記載の方法において、
前記レンズが、少なくとも1種類の抗菌金属塩をさらに含む、方法。
（３８）  実施態様20に記載の方法において、
前記溶液が、包装溶液である、方法。
（３９）  コンタクトレンズを包装するか、保存するか、またはクリーニングする方法において、
少なくとも1種類のポリマー湿潤剤、および少なくとも1種類のシリコーン含有成分から誘導されるポリマー単位、を含む前記コンタクトレンズを、約220 mOsm/kg以上の浸透圧を備える溶液と接触させる段階、
を含む、方法。
【国際調査報告】
2008505357.tif 000008
2008505357.tif 000009